(57)【特許請求の範囲】
【請求項１】
遊離型におけるオクタノール／水分配係数の対数値が３以上の塩基性薬物であるドネペジルと、カルボキシル基またはヒドロキシル基を有する高分子であるアクリル粘着剤、およびメタアクリル酸およびメタアクリル酸メチルからなるコポリマーとを含有し、塩基性薬物の含有量が、粘着剤層全体の重量を基準として２０〜４０重量％である、経皮吸収貼付剤。
【請求項２】
さらに炭素数が８以上の脂肪酸および／または脂肪族アルコールを含有する、請求項１に記載の経皮吸収貼付剤。
【発明の詳細な説明】
【技術分野】
【０００１】
本発明は、（メタ）アクリル酸コポリマーを含有する、経皮吸収性および薬効持続性に優れた経皮吸収貼付剤に関する。
【背景技術】
【０００２】
薬物の投与法としては、従来から、錠剤、カプセル剤、シロップ剤等を使用する経口投与法が知られている。しかし、経口投与の場合、薬物が吸収された後、肝臓で初回通過効果を受けたり、投与後一時的に必要以上の血中濃度が認められたりする等の欠点があった。また経口投与においては、胃腸障害、嘔吐感、食欲不振等の副作用も多く報告されている。したがって、このような経口投与の問題点を解消し、安全かつ持続的に患者が服用し易い製剤の開発を目的として、近年、経皮吸収貼付剤の開発が積極的に進められてきた。貼付剤を用いる投与方法は、経口投与法による上記のような種々の問題を解消できるとともに、薬効持続時間の延長、投与回数の低減、コンプライアンスの向上、投与及び中止の容易さ等の利点を有し、さらに、高齢者や小児の患者に対しても有効であることから、極めて有用な投与法として期待されている。【０００３】
しかしながら、従来の貼付剤を用いた場合には、角質層は脂溶性が極めて高いことから一般的に薬物の皮膚透過性が著しく低い上に、正常皮膚の角質層が異物の体内への侵入を防ぐバリアー機能を有しているため、配合された薬物が十分に経皮吸収されないことが多かった。
そこで、貼付剤を用いた経皮投与法における薬物の経皮吸収性を高めるべく、貼付剤の組成等についての様々な検討が進められてきた。経皮吸収貼付剤は、一般には粘着マトリクス（粘着剤層）、支持体および剥離ライナーからなり、粘着マトリクスは、薬物、粘着基剤、およびその他の添加剤を含有する。したがって、薬物の経皮吸収性を高めることができるような粘着基剤の組成について開発が進められ、アクリル酸エステル共重合体などのアクリル系高分子や、スチレン−イソプレン−スチレンブロック共重合体、ポリイソブチレン、天然ゴム等のゴム系高分子、また、ポリジメチルシロキサン等のシリコーン系高分子の高分子材料を粘着基剤に用いた貼付剤が提案されている（特許文献１〜３参照）。これらの粘着基剤は親油性であるため、さらに可溶化剤を添加することによって比較的多くの量の薬物を溶解させて配合することができるようになり（特許文献４〜７）、一部の薬物についてはある程度良好な経皮吸収性を実現することが可能になった。【０００４】
しかし、塩基性薬物を用いる場合には、これらの試みによってもなお、貼付剤中に配合された薬物の経皮吸収性は十分なものとはいえなかった。すなわち、効果的に薬効を発現させるためには、粘着基剤中の薬物濃度を高めて薬物の経皮吸収速度を上げる必要があるにも拘わらず、塩基性薬物の中には上記のような一般に親油性の粘着基剤への溶解性が良くないものがあり、このような薬物では良好な経皮吸収性を得ることができなかった。また、従来の粘着基剤を用いた貼付剤は、粘着性等の物性や貼付剤中に配合された薬物の経時的安定性に問題がある場合もあり、さらなるより一層の製剤的改善が望まれていた。【０００５】
一方、近年、高齢者数の増加に伴い、アルツハイマー病等の認知障害患者の増加が医療分野での課題として取り上げられている。これに対し、抗アルツハイマー病薬の開発も進んで、塩酸ドネペジルやメマンチン、ガランタミン、リバスチグミン等の薬物が国内外で適用を試みられており、特に塩酸ドネペジルは既に錠剤や細粒剤として上市され有益な治療効果を上げてきた。しかしながら、症状が進んでいる患者では錠剤や細粒剤などの経口剤を服用することが困難な場合もあり、また、嚥下力の低下した高齢の患者が増えつつあること、消化性潰瘍、十二指腸潰瘍、消化管出血等の消化器系の副作用も報告されていることから、このような状況を改善する試みとして、塩酸ドネペジルを含む抗アルツハイマー病薬の経皮投与製剤も提案されている（特許文献８および９）。【０００６】
しかし実際には、塩酸ドネペジル等の薬物を十分な経皮吸収性および薬効持続性を持たせた製剤として効果的に経皮投与するためには、高濃度で安定に粘着剤層中に含有させる必要があるものの、このような薬物は上記のように粘着基剤に対して溶解性が乏しく、一時的に溶解した場合でも製剤調製後に結晶化してしまうなど粘着剤層に溶解した状態で安定に存在できないことから、粘着剤層中に高濃度で安定に含有させた製剤とすることは極めて困難であった。したがって、実際に患者の治療に供することができる程度の十分な経皮吸収性、薬効持続性および経時的安定性を備えた抗アルツハイマー病薬含有経皮投与製剤として上市されているものはないのが現状である。
【特許文献１】ＷＯ０２／０３８１３９
【特許文献２】特開平５−３９２２２
【特許文献３】特開平５−１９４２０１
【特許文献４】特許３４９６１６９
【特許文献５】特許３０２１６６１
【特許文献６】特表２００４−５２８３５９
【特許文献７】特表２００４−５２９８９１
【特許文献８】特開平１１-３１５０１６
【特許文献９】ＷＯ０３／０３２９６０
【発明の開示】
【発明が解決しようとする課題】
【０００７】
したがって、本発明の課題は、経皮吸収貼付剤中に含有される薬効成分が、粘着基剤への溶解性に乏しい塩基性薬物であっても、経皮吸収性および薬効持続性が極めて良好であり、かつ、製剤中における薬物の経時的安定性に優れ、またコンプライアンスの向上および服用方法の簡便化を達成しうるような経皮吸収貼付剤を提供することにある。また、さらに、本発明の課題は、患者の治療に実際に供することができる程度の十分な経皮吸収性、薬効持続性および経時的安定性を備えたドネペジル含有貼付剤を提供することにある。
【課題を解決するための手段】
【０００８】
本発明者らは、上記課題を解決すべく鋭意研究を重ねる中で、粘着基剤中に、粘着基剤への溶解性に乏しい遊離型におけるオクタノール／水分配係数の対数値（logP）が３以上の塩基性薬物を粘着基剤中に含有させ、さらに、カルボキシル基を有する（メタ）アクリル酸コポリマーを含有させることにより、前記のような薬物を粘着基剤中へ安定に溶解させることが可能になり、経皮吸収性および薬効持続性に極めて優れ、かつ製剤の経時的安定性および物性の点においても良好な経皮吸収貼付剤とすることができることを見出し、本発明を完成させるに至った。そしてさらに研究を進めた結果、本発明の貼付剤に前記塩基性薬物としてドネペジルを配合することによって、ドネペジルを高濃度で含有する経時的安定性および物性に優れた貼付剤が実現できること、および、ドネペジルが極めて良好に経皮吸収される貼付剤とすることができることとを初めて見出し、本発明を完成させた。 【０００９】
すなわち、本発明は、遊離型におけるオクタノール／水分配係数の対数値が３以上の塩基性薬物と、粘着基剤およびカルボキシル基を有する（メタ）アクリル酸コポリマーとを含有する経皮吸収貼付剤に関する。
また、本発明は、粘着基剤がアクリル粘着剤である、前記の経皮吸収貼付剤に関する。
さらに、本発明は、アクリル粘着剤が、カルボキシル基またはヒドロキシル基を有する高分子である、前記の経皮吸収貼付剤に関する。【００１０】
またさらに、本発明は、カルボキシル基を有する（メタ）アクリル酸コポリマーが、メタアクリル酸およびメタアクリル酸メチルからなるコポリマーである、前記の経皮吸収貼付剤に関する。
本発明はまた、さらに炭素数が８以上の脂肪酸および／または脂肪族アルコールを含有する、前記の経皮吸収貼付剤に関する。
また本発明は、塩基性薬物が低親油性である、前記の経皮吸収貼付剤に関する。さらにまた、本発明は、塩基性薬物が水難溶性である、前記の経皮吸収貼付剤にも関する。
本発明はさらに、塩基性薬物がドネペジルである前記の経皮吸収貼付剤に関する。
また本発明は、塩基性薬物の含有量が、粘着剤層全体の重量を基準として５重量％以上である、前記の経皮吸収貼付剤に関する。
【発明の効果】
【００１１】
本発明の貼付剤は、貼付剤の粘着剤層に粘着基剤と、カルボキシル基を有する（メタ）アクリル酸コポリマーとを含有させることにより、遊離型におけるオクタノール／水分配係数の対数値（logP）が３以上の塩基性薬物を粘着基剤中に完全に溶解させることができ、製剤調製後も結晶化することなく安定に含有させることができる。また、このようなlogPが３以上の塩基性薬物のうち粘着基剤への溶解性に乏しい薬物であっても、粘着基剤中に安定に溶解させた状態で高濃度に配合することができる。したがって、薬物の良好な皮膚透過性と効果持続性とを同時に実現することができ、極めて優れた経皮吸収性を有する製剤とすることができると共に、貼付剤中に配合された薬物の効果が十分に発揮できるものである。また、この皮膚透過性および効果持続性は、炭素数８以上の脂肪酸および／または脂肪族アルコールをさらに添加することによってより一層向上させることができる。 【００１２】
また、本発明の貼付剤は、粘着性等の物性にも優れており、製剤中で薬物が結晶化して析出することなく経時的に極めて安定に存在できることから、本発明により皮膚への刺激が少ない安全性の高い薬物含有貼付剤を提供することができる。さらに、従来の経口製剤として投与されていた薬物を、本発明の貼付剤として投与することにより、消化器中での分解や肝臓等での代謝を受けることなく、薬効の持続性に著しく優れた製剤として投与することができることから、本発明の貼付剤は、従来の服用方法の簡便化およびコンプライアンスの改善を可能とするものである。【００１３】
さらに、本発明の貼付剤に薬物としてドネペジルを配合することによって、前記効果を有するドネペジル含有貼付剤を提供することができる。すなわち、本発明のドネペジル含有抗アルツハイマー病製剤は、優れた皮膚透過性を有するものであるから、本発明によれば、経皮吸収性に極めて優れた、従来の服用方法およびコンプライアンスを改善しうるような、ドネペジル含有経皮吸収製剤を提供することができる。【００１４】
すなわち、本発明の貼付剤は、遊離型におけるオクタノール／水分配係数の対数値（logP）が３以上の粘着基剤への溶解性が乏しい塩基性薬物を用いた場合であっても、貼付剤中に配合された薬物が十分に経皮吸収されて、薬物の効果を十分に発揮することができ、物性に優れ、かつ、製剤中に配合された薬物の経時的安定性にも優れたものであって、さらに、ドネペジルを配合することにより、前記の効果を有するドネペジル含有貼付剤とすることができるものである。なお、かかる効果を有する貼付剤は、本発明において初めて実現されたものである。 
【発明を実施するための最良の形態】
【００１５】
以下、本発明の実施形態について詳しく説明する。
本発明の経皮吸収貼付剤は、典型的には、粘着マトリクス（粘着剤層）、支持体および剥離ライナーからなり、粘着剤層は、遊離型におけるオクタノール／水分配係数の対数値が３以上の塩基性薬物と、粘着基剤およびカルボキシル基を有する（メタ）アクリル酸コポリマーとを含有するが、さらに吸収促進剤等の他の添加剤を含有してもよい。【００１６】
本発明の貼付剤は、遊離型におけるオクタノール／水分配係数の対数値が３以上の塩基性薬物に対して有効であり、かかる塩基性薬物の中でも、低油溶性でありかつ水難溶性の塩基性薬物に対して特に有効である。薬物の油溶性と水溶性とは、「オクタノール／水分配係数の対数値（logP）」を指標として定量的に示すことが可能である。薬物の「オクタノール／水分配係数の対数値（logP）」とは、薬物の稀薄溶液において、n-オクタノールに対する溶解度と水に対する溶解度の比（Pow）をとり、対数値としたもの（logPow）である。 
logPの値は、その薬物のオクタノールへの溶解度と水への溶解度の両方に依存し、これは言い換えると油溶性と水溶性の両方に依存することを意味する。したがって、logPの値の大きい薬物には、概念的に言えば「油溶性の高い薬物」、「油溶性でありかつ水溶性に乏しい薬物」、「低油溶性でありかつ水難溶性である薬物」、「油溶性が極めて高くかつやや水溶性でもある薬物」なども含まれ、本発明の経皮吸収貼付剤は、このような性質の塩基性薬物のいずれにも有効であるが、中でもlogPの値の大きい塩基性薬物のうち、遊離型での前記logPが３以上の、低油溶性でありかつ水難溶性の塩基性薬物を用いた場合に、特に顕著に、親油性の粘着基剤への溶解性改善効果および皮膚透過性の向上効果を得ることができる。 
本発明において、低油溶性とは油溶性が低いことを意味し、薬物の油溶性は例えば、薬物１ｇを溶解するのに要するオクタノールの量を目安として判定することができる。本発明における低油溶性の薬物としては、特に限定されないが、遊離型の薬物１ｇ全てを溶解するのにオクタノール３０ml以上を要するものが好ましく、オクタノール１００ml以上を要するものがより好ましい。 
また、本発明において水難溶性とは、水に対して難溶であることを意味し、薬物の水溶性は、例えば、薬物１ｇを溶解するのに要する水の量を目安として判定することができる。本発明における水難溶性の薬物としては、遊離型の薬物１ｇ全てを溶解するのに水１００ml以上を要するものが好ましく、水１０００ml以上を要するものがより好ましく、水１００００ml以上を要するものがさらに好ましい。 【００１７】
したがって、本発明に用いられる塩基性薬物は、遊離型において前記logPが３以上のものであればよく、特に限定されない。本発明の貼付剤に好適な薬物のlogPは、好ましくは３以上であり、より好ましくはその範囲は３〜５、より好ましくは４〜５である。このようなlogPを有する好ましい薬物の具体例としては、ペルゴリド（logP＝４．０７）、オキシブチニン（logP＝４．２８）、プリジノール（logP＝３．７９）、タムスロシン（logP＝３．２２）、アンブロキソール（logP＝３．００）、トランドプリル（logP＝４．００）、ドネペジル（logP＝４．７１）などが挙げられ、この中でも特に好ましいのはドネペジルである。かかる薬物は１種を単独で用いてもよく、２種以上を組み合わせて用いてもよい。 【００１８】
なお、本発明において、logPは各薬物の遊離型におけるものを基準としているが、本発明の貼付剤には遊離型におけるlogPが３以上の塩基性薬物の薬学的に許容される酸付加塩または塩基付加塩を用いることもでき、したがって、粘着剤層中では、薬物はかかる酸付加塩または塩基付加塩の状態で存在してもよく、遊離型で存在してもよい。なお、薬学的に許容される塩とは、特に限定されることなく無機塩であっても有機塩であってもよい。上記の好ましい塩基性薬物について好適な具体例を挙げると、メシル酸ペルゴリド、塩酸オキシブチニン、メシル酸プリジノール、塩酸アンブロキソール、塩酸タムスロシン、塩酸ドネペジル等が挙げられる。 
本発明の貼付剤において、遊離型におけるlogPが３以上の塩基性薬物は、粘着剤層の組成全体の重量を基準として、好ましくは５〜４０重量％、さらに好ましくは１０〜４０重量％、特に好ましくは２０〜４０重量％で配合される。これは、５重量％未満であると経皮吸収性が不足し充分な薬効が得られない傾向にあり、４０重量％を超えると貼付剤として適切な粘着性が得られない傾向にあることによる。 【００１９】
本発明の経皮吸収貼付剤に用いられる粘着基剤は、粘着剤層の基剤となり得るものであれば特に限定されないが、例えば、アクリル粘着剤、スチレン−イソプレン−スチレンブロック共重合体、イソプレンゴム、ポリイソブチレン、スチレン−ブタジエン−スチレンブロック共重合体、スチレン−ブタジエンゴム、天然ゴム、ポリジメチルシロキサン等の疎水性（親油性）高分子を挙げることができる。これらの中でも特にアクリル粘着剤が好ましい。【００２０】
本発明の貼付剤に用いられるアクリル粘着剤は、アクリル酸エステルを主体とする重合体であって、アクリル酸エステルとして一種もしくは二種以上の（メタ）アクリル酸Ｃ2〜18アルキルエステルを主成分とし、任意に一種もしくは二種以上の共重合可能な単量体（例えば、２−エチルヘキシルアクリレート、ビニルピロリドン、酢酸ビニル、メトキシエチルアクリレート、ヒドロキシエチルアクリレート、アクリル酸など）を共重合して得られる重合体が好ましい。ここで、（メタ）アクリル酸Ｃ2〜18アルキルエステルとは、アルキル基の炭素数が２〜１８、好ましくは４〜１２の一級〜三級アルコールと、アクリル酸もしくはメタアクリル酸とから得られるエステルである。
また、アクリル粘着剤としては、カルボキシル基またはヒドロキシル基を有するものもまた好ましい。これは、カルボキシル基またはヒドロキシル基を有する粘着基剤を用いることにより、塩基性薬物の粘着基剤への溶解性を向上させることができ、経皮吸収性を高めることができることによる。【００２１】
本発明の貼付剤に用いられるアクリル粘着剤の具体例としては、Duro-Tak８７−２５１６、Duro-Tak８７−４０９８、Duro-Tak８７−２１９４（アクリル酸・酢酸ビニル共重合体（ナショナルスターチ））、TSR（２−エチルヘキシルアクリレート・ビニルピロリドン共重合体（積水化学工業））などが挙げられる。 
これらの粘着基剤は１種を単独で用いてもよく、２種以上を組み合わせて用いてもよい。また、粘着基剤の配合量は、粘着剤層の形成および有効成分の皮膚への透過性を考慮して、粘着剤層の組成全体の重量を基準として１０〜８０重量％であることが好ましく、さらに好ましくは２０〜７５重量％であり、特に好ましくは４０〜６５重量％である。【００２２】
本発明の貼付剤に用いられるカルボキシル基を有する（メタ）アクリル酸コポリマーとは、アクリル酸もしくはメタアクリル酸と、メタアクリル酸アルキルエステルもしくはアクリル酸アルキルエステル（例えばメチルエステル、エチルエステル、プロピルエステル、ブチルエステルなど）との共重合体であればよく、特に限定されない。これらはいずれもカルボキシル基を有する非粘着性の固体であるが、粘着基剤に対しては相溶性であり、貼付剤中では溶解した状態で存在する。このようなカルボキシル基を有する（メタ）アクリル酸コポリマーを粘着基剤に配合することにより、logPが３以上の、粘着基剤への溶解性に乏しい塩基性薬物であっても高濃度で粘着基剤に溶解させることができるとともに、経皮吸収性も大きく向上させることができる。さらに、カルボキシル基を有する（メタ）アクリル酸コポリマーの配合により、脂肪酸や脂肪族アルコールなどの吸収促進剤の添加により、一層の皮膚透過性の改善を図ることができる。また、カルボキシル基を有する（メタ）アクリル酸コポリマーを用いた場合には、一般的に粘着剤層を可塑化させやすい脂肪酸や脂肪族アルコールなどの吸収促進剤を配合しても製剤は可塑化されることなく、良好な粘着性が得られる。そしてさらに、カルボキシル基を有する（メタ）アクリル酸コポリマーの配合により、製剤調製後も長期間に渡って、配合した塩基性薬物が析出することなく粘着剤層中に安定に存在することができる。このような効果はいずれも、カルボキシル基を有さない（メタ）アクリル酸コポリマーを用いた場合には得られないことから、（メタ）アクリル酸コポリマーを配合することにより、そのカルボキシル基の働きによって塩基性薬物の経皮吸収性の飛躍的向上、溶解性向上、析出防止、また粘着剤層の可塑化防止等の効果が得られるものと考えられる。 【００２３】
カルボキシル基を有する（メタ）アクリル酸コポリマーのうち、本発明の貼付剤において、特に好ましいものは、メタアクリル酸およびメタアクリル酸メチルからなるメタアクリル酸コポリマーである。このようなメタアクリル酸コポリマーの好ましい具体例としては、Rohm社から市販されているオイドラギット（Eudragit）Lタイプ（主成分＝メタアクリル酸38〜52％、共重合成分＝メタアクリル酸メチル）、オイドラギットSタイプ（主成分＝メタアクリル酸25〜34.5％、共重合成分＝メタアクリル酸メチル）などが挙げられる。 
また、このような（メタ）アクリル酸コポリマーは、１種を単独で用いてもよく、２種以上を組み合わせて用いてもよい。本発明の貼付剤において、（メタ）アクリル酸コポリマーは、粘着剤層の組成全体の重量を基準として１重量％以上で配合され、好ましくは１〜２０重量％、さらに好ましくは５〜１０重量％で配合される。これは、１重量％未満であると薬物の可溶化が充分でない傾向にあり、２０重量％を超えると貼付剤としての粘着性が低下する傾向にあることによる。【００２４】
本発明による貼付剤には、上記必須成分（遊離型におけるオクタノール／水分配係数の対数値が３以上の塩基性薬物と、粘着基剤およびカルボキシル基を有する（メタ）アクリル酸コポリマー）の他、薬効成分の経皮吸収性をさらに高めるために吸収促進剤を配合してもよい。本発明に用いられる吸収促進剤としては、例えば、炭素数６〜２０の脂肪酸、脂肪族アルコール、脂肪酸エステルまたはエーテルまたはアミド類、芳香族系有機酸、芳香族系アルコール、芳香族系有機酸エステルまたはエーテル類（以上は飽和、不飽和のいずれでもよく、環状、直鎖状分枝状のいずれでもよい）、さらに、乳酸エステル類、酢酸エステル類、モノテルペン系化合物、セスキテルペン系化合物、エイゾン（Ａｚｏｎｅ）、エイゾン（Ａｚｏｎｅ）誘導体、グリセリン脂肪酸エステル類、ソルビタン脂肪酸エステル類、ポリエチレングリコール脂肪酸エステル類、ポリオキシエチレンアルキルエーテル類、ポリオキシエチレン硬化ヒマシ油系（ＨＣＯ系）、ショ糖脂肪酸エステル類等が挙げられる。これらのうち、炭素数８以上の脂肪酸（例えば、カプリル酸、カプリン酸、ミリスチン酸、パルミチン酸、オレイン酸、ステアリン酸など）および脂肪族アルコール（例えば、オレイルアルコール、イソステアリルアルコール、ラウリルアルコール、オクチルアルコール、デシルアルコール、ミリスチルアルコール、セチルアルコール、ステアリルアルコールなど）は、本発明の粘着剤層組成物にカルボキシル基を有する（メタ）アクリル酸コポリマーと共に配合することにより、本発明による貼付剤の経皮吸収性を飛躍的に向上させるので特に好ましい。【００２５】
これらの吸収促進剤は１種を単独で用いてもよく、２種以上を組み合わせて用いてもよい。また、吸収促進剤の配合量は、貼付剤としての皮膚への有効成分の充分な透過性および皮膚への刺激性等を考慮して、粘着剤層の組成全体の重量を基準として１〜１０重量％であることが好ましく、さらに好ましくは２〜８重量％であり、特に好ましくは３〜６重量％である。【００２６】
また、本発明の貼付剤の粘着剤層において、粘着力が不足している場合には、さらに粘着付与樹脂を配合してもよい。使用され得る粘着付与樹脂としては、ロジン誘導体（例えば、ロジン、ロジンのグリセリンエステル、水添ロジン、水添ロジンのグリセリンエステル、ロジンのペンタエリスリトールエステル等）、脂環族飽和炭化水素樹脂（例えばアルコンＰ-１００、荒川化学工業）、脂肪族系炭化水素樹脂（例えばクイントンＢ１７０、日本ゼオン）、テルペン樹脂（例えばクリアロンＰ-１２５、ヤスハラケミカル）、マレイン酸レジン等が挙げられる。中でも特に好ましい粘着付与樹脂は、水添ロジンのグリセリンエステル、脂環族飽和炭化水素樹脂、脂肪族系炭化水素樹脂、テルペン樹脂である。 【００２７】
これらの粘着付与樹脂は、１種を単独で用いても２種以上を組み合わせて用いてもよい。また、粘着付与樹脂の粘着層の組成全体に基づく配合量は、貼付剤としての充分な粘着力および剥離時の皮膚への刺激性を考慮して、粘着剤層の組成全体の重量を基準として２０〜６０重量％であることが好ましく、さらに好ましくは３０〜６０重量％であり、特に好ましくは４０〜６０重量％である。【００２８】
さらに、本発明の貼付剤には可塑剤を配合してもよい。本発明に用いられる可塑剤としては、パラフィンオイル、スクワラン、スクワレン、植物系オイル（例えばオリーブ油、ツバキ油、ひまし油、トール油、ラッカセイ油）、二塩基酸エステル（例えば、ジブチルフタレート、ジオクチルフタレート等）、液状ゴム（例えば、ポリブテン、液状イソプレンゴム）、ジエチレングリコール、ポリエチレングリコール、サリチル酸グリコール、プロピレングリコール、ジプロピレングリコール、クロタミトン等が挙げられる。これらのうち、特に、流動パラフィン、液状ポリブテン、サリチル酸グリコール、クロタミトンが好ましい。【００２９】
これらの可塑剤は、１種を単独で用いてもよく、２種以上を組み合わせて用いてもよい。このような可塑剤の配合量は、皮膚への充分な有効成分の透過性及び貼付剤としての充分な凝集力の維持を考慮して、粘着剤層の組成全体の重量を基準として５〜３０重量％であることが好ましく、さらに好ましくは１０〜３０重量％であり、特に好ましくは１０〜２０重量％である。【００３０】
また、本発明の貼付剤には、必要に応じて、抗酸化剤、充填剤、架橋剤、防腐剤および紫外線吸収剤等を配合することができる。抗酸化剤としては、トコフェロールおよびこれらのエステル誘導体、アスコルビン酸、アスコルビン酸ステアリン酸エステル、ノルジヒドログアヤレチン酸、ジブチルヒドロキシトルエン（ＢＨＴ）、ブチルヒドロキシアニソール等が好ましく、充填剤としては、炭酸カルシウム、炭酸マグネシウム、ケイ酸塩（例えば、ケイ酸アルミニウム、ケイ酸マグネシウム等）、ケイ酸、硫酸バリウム、硫酸カルシウム、亜鉛酸カルシウム、酸化亜鉛、酸化チタン等が好ましく、架橋剤としては、アミノ化合物、フェノール化合物、エポキシ化合物、イソシアネート化合物、有機過酸化物、金属アルコラート、金属キレート等が好ましく、防腐剤としては、パラオキシ安息香酸エチル、パラオキシ安息香酸プロピル、パラオキシ安息香酸ブチル等が好ましく、紫外線吸収剤としては、ｐ−アミノ安息香酸誘導体、アントラニル酸誘導体、サリチル酸誘導体、クマリン誘導体、アミノ酸系化合物、イミダゾリン誘導体、ピリミジン誘導体、ジオキサン誘導体等が好ましい。【００３１】
このような抗酸化剤、充填剤、架橋剤、防腐剤および紫外線吸収剤は、貼付剤の粘着剤層の組成全体を基準として、合計で、好ましくは１０重量％以下、さらに好ましくは５重量％以下、特に好ましくは２重量％以下の量で配合することができる。
また、本発明の貼付剤には、水酸化ナトリウム、水酸化カリウム、水酸化カルシウム、酸化マグネシウムなどの塩基性のアルカリ金属水酸化物またはアルカリ土類金属水酸化物をｐＨ調整剤として用いてもよい。また、ｐＨ調整剤として水酸化ナトリウム、水酸化カルシウム等のアルカリ金属水酸化物またはアルカリ土類金属水酸化物等を加える場合には、塩基性薬物とのモル比は１：１〜０．５であることが好ましい。【００３２】
本発明の貼付剤は、既知のいずれの方法によっても製造することができるが、例えば、上記必須成分（遊離型におけるオクタノール／水分配係数の対数値が３以上の塩基性薬物と、粘着基剤およびカルボキシル基を有する（メタ）アクリル酸コポリマー）をトルエン、ヘキサン、酢酸エチル等の溶媒に溶解させ、剥離ライナー又は支持体上に伸展して溶剤を乾燥除去後、支持体あるいは剥離ライナーと張り合わることにより得ることができる。【００３３】
本発明の貼付剤における支持体は、粘着剤層を支持するのに適したものであれば特に限定はされないが、伸縮性または非伸縮性のものを用いることができる。例えば、ポリエチレンテレフタレート等のポリエステル、ポリウレタン、ポリ酢酸ビニル、ポリ塩化ビニリデン、ポリエチレンなどの布や不織布、アルミニウム箔等、又はそれらの複合素材等を用いることができる。
また、本発明の貼付剤に用いられる剥離ライナーとしては、具体的にはポリエチレンテレフタラートなどのポリエステル、ポリ塩化ビニル、ポリ塩化ビニリデン等のフィルム、上質紙とポリオレフィンとのラミネートフィルム等を用いることができる。これらの剥離ライナーは、貼付側から剥離ライナーを剥離する際の作業容易性を高めるために、剥離ライナーの粘着剤層と接触する側の面にフッ素処理やシリコン処理を施すことが好ましい。
【実施例】
【００３４】
以下、本発明の実施例を示して、本発明をさらに具体的に説明するが、本発明はこれら実施例に限定されることなく、各成分の配合順序も特に限定されない。また、本発明の技術的思想を逸脱しない範囲での種々の変更が可能である。なお、以下の表１において、「％」は全て重量％を意味するものとする。
経皮吸収貼付剤の製造（実施例１〜６および比較例１〜１０）
いずれも下記表１の処方に従い、以下の手順で各製剤を調製した。【００３５】
実施例１
１）バイアル瓶に、塩酸ドネペジルを秤取する。
２）塩酸ドネペジルと等重量のメタノールを加える。
３）低速（200rpm、マグネチックスターラ）で攪拌しながら、10Nないし8Nの水酸化ナトリウム（NaOH）水溶液を、NaOHとして塩酸ドネペジルと等モル量になるように加えて一晩攪拌する。 
４）別のバイアル瓶に、粘着剤Duro-Tak87-4098、オイドラギットL100を秤取する。 
５）塩酸ドネペジルと等量の酢酸エチルを４）に加え、一晩攪拌する（700rpm）。 
６）３）に５）を加え、３時間攪拌（500rpm）する。 
７）シリコン処理をした75μmのポリエチレンテレフタラート（PET）フィルムに、６）で得られた組成物を塗布し（乾燥後の粘着マトリクスが100g/m2となるように塗布する）、100℃で10分間乾燥する。その後、支持体のポリエチレンテレフタラートフィルム（サンドマット処理、２５μｍ）を積層して、本発明の貼付剤（実施例１）を得る。 【００３６】
実施例２
実施例１のDuro-Tak87-4098の代わりにDuro-Tak87-2516を、オイドラギットL100の代わりにオイドラギットS100を用いる以外は、実施例１と同様にして本発明の貼付剤（実施例２）を得る。 
実施例３
実施例１のDuro-Tak87-4098の代わりにTSRを、オイドラギットL100の代わりにオイドラギットS100を用い、上記５）で加える酢酸エチル量を塩酸ドネペジルの1.5倍とする以外は、実施例１と同様にして本発明の貼付剤（実施例３）を得る。 
実施例４〜６
上記１）において塩酸ドネペジルと共にオレイルアルコール（実施例４）、イソステアリルアルコール（実施例５）、またはラウリルアルコール（実施例６）を秤取して加える以外は、実施例３と同様にして本発明の貼付剤（実施例４〜６）を得る。【００３７】
比較例１
実施例１においてオイドラギットL100を加えない以外は、実施例１と同様にして貼付剤（比較例１）を得る。 
比較例２
実施例１のオイドラギットL100の代わりにオイドラギットEPO（カルボキシル基を含有しない（メタ）アクリル酸コポリマー、メタアクリル酸メチル・メタアクリル酸ブチル・メタアクリル酸ジメチルアミノエチルコポリマー）を用いる以外は、実施例１と同様にして貼付剤（比較例２）を得る。 
比較例３および４
実施例２においてオイドラギットS100を加えない以外は、実施例１と同様にして貼付剤（比較例３および４）を得る。 
比較例５
実施例２のオイドラギットS100の代わりにオイドラギットEPO（カルボキシル基を含有しない（メタ）アクリル酸コポリマー、メタアクリル酸メチル・メタアクリル酸ブチル・メタアクリル酸ジメチルアミノエチルコポリマー）を用いる以外は、実施例２と同様にして貼付剤（比較例５）を得る。 【００３８】
比較例６〜９
上記１）において塩酸ドネペジルと共にピロチオデカン（比較例６）、グリセリルモノラウレート(GML)（比較例７）、プロピレングリコールモノラウレート(PGML)（比較例８）、またはイソステアリルアルコール(比較例９)を秤取して加える以外は、比較例４と同様にして貼付剤（比較例６〜９）を得る。 
比較例１０
実施例３においてオイドラギットS100を加えない以外は、実施例３と同様にして貼付剤（比較例１０）を得る。 【００３９】
【表１】
0005084496.tif 000002
【００４０】
試験例１．ヘアレスマウス皮膚透過試験
ヘアレスマウスの背部皮膚を剥離し、真皮側をレセプター層側にし、３７℃の温水を外周部に循環させたフロースルーセル（５cm2）に装着した。角質層側に実施例１〜６および比較例１〜１０で得られた製剤（製剤調製から７日後）をそれぞれ貼付し、レセプター層にpH7.4のPBSを用い、５ml／時間の速さで２時間毎に２４時間までサンプリングを行った。各時間毎に得られたレセプター溶液は、流量を正確に測り、高速液体クロマトグラフ法により薬物濃度を測定した。流量及び薬物濃度の測定値より１時間当たりの透過速度を算出し、実施例１〜６および比較例１〜１０で得られた製剤について最大皮膚透過速度（Jmax（μg/cm2/hr））を求めた。最大皮膚透過速度の数値が大きいものほど経皮吸収性に優れたものと認められる。その結果を表１に示す。 【００４１】
表１の結果から、本発明の貼付剤（実施例１〜６）は、いずれも比較例１〜１０の貼付剤に比べ、遊離型におけるlogPが３以上の塩基性薬物（ドネペジル）について優れた最大皮膚透過速度（Jmax）を有することが理解される。また、実施例１と比較例１、実施例２と比較例３、あるいは実施例３と比較例１０との比較から、カルボキシル基を有する（メタ）アクリル酸コポリマー（オイドラギットS100またはL100）を添加することにより、添加しない場合と比べて約３０〜６０％も皮膚透過性が向上することが明らかになった。また、カルボキシル基を有さない（メタ）アクリル酸コポリマー（アミノアルキルメタアクリレートコポリマー（オイドラギットEPO））を用いた場合（比較例２および５）には、いずれもこのような皮膚透過性の改善は全く観察されず、むしろこれらを添加しない場合（比較例１および４）と比べて皮膚透過性は低下していることから、この（メタ）アクリル酸コポリマーによる皮膚透過性の向上は、カルボキシル基を有する（メタ）アクリル酸コポリマーに特異的なものであることが理解される。 【００４２】
また、本発明の必須成分（遊離型におけるオクタノール／水分配係数の対数値が３以上の塩基性薬物と、粘着基剤およびカルボキシル基を有する（メタ）アクリル酸コポリマー）の他に、さらに脂肪族アルコール（オレイルアルコール（実施例４）、イソステアリルアルコール（実施例５）、またはラウリルアルコール（実施例６））等の吸収促進剤を添加することにより、本発明の貼付剤の皮膚透過性をさらに一層向上させることができることも示された。一方、吸収促進剤が配合されているが（メタ）アクリル酸コポリマーを含有しない比較例６〜９では、吸収促進剤による経皮吸収性の向上作用が全く観察されず、吸収促進剤を含まない場合よりもむしろ皮膚透過性が大きく低下していることから、この吸収促進剤による経皮吸収性の向上作用は、吸収促進剤単独では得ることができず、粘着剤層中にカルボキシル基を有する（メタ）アクリル酸コポリマーと共に吸収促進剤を配合することにより初めて実現されるものであることが示された。【００４３】
試験例２．製剤物性（粘着力）試験
実施例１〜６および比較例１〜１０で得られた製剤について、その粘着力をプローブタックテスターにより測定した。その結果を表１に示す。
表１の結果から、経皮吸収貼付剤として好ましい粘着力はタック値(gF)として６００〜１０００であるところ、本発明の貼付剤（実施例１〜６）はいずれもこの範囲内であり、良好な粘着性を有していることが理解される。また、イソステアリルアルコールを吸収促進剤として含有する比較例９の貼付剤は、イソステアリルアルコールの添加により粘着剤層が可塑化されてしまい、粘着力が大きく低下しているが、イソステアリルアルコールとカルボキシル基を有する（メタ）アクリル酸コポリマーの両方を含有する実施例５の貼付剤は良好な粘着力を有していることから、脂肪族アルコール等の吸収促進剤による粘着剤層の可塑化はカルボキシル基を有する（メタ）アクリル酸コポリマーの配合により防ぐことができることが示された。 【００４４】
試験例３．製剤安定性試験
実施例１〜６および比較例１〜１０で得られた製剤について、結晶化の有無を製剤調製後３０日まで観察した。その結果を表１に示す。
表１の結果から、本発明の貼付剤（実施例１〜６）は、いずれも全く結晶が析出しないか、もしくは僅かに結晶化が観察されるに止まったのに対し、比較例１〜１０の貼付剤はほとんどが半面から全面に結晶が析出し、薬物を溶解した状態で安定に維持できないことが明らかになった。したがって、粘着剤層中にカルボキシル基を有する（メタ）アクリル酸コポリマーを配合することにより、一般的に親油性の粘着基剤に対して溶解しにくい塩基性薬物（例えばドネペジル）を用いた場合でも、３０重量％以上もの高濃度で粘着剤層中に溶解した状態で製剤調製後も長期間安定に保存し得ることが示された。【００４５】
したがって、以上の通り、本発明に用いられるカルボキシル基を含有する（メタ）アクリル酸コポリマーによって、遊離型でlogPが３以上の低油溶性でありかつ水難溶性の塩基性薬物（例えばドネペジル）を高濃度（例えば３０重量％以上）で粘着剤層中に溶解させた貼付剤が実現できることが示されるとともに、これにより遊離型においてlogPが３以上の塩基性薬物（例えばドネペジル）の経皮吸収性が飛躍的に改善されることが示された。また、（メタ）アクリル酸コポリマーを、遊離型においてlogPが３以上の塩基性薬物（例えばドネペジル）とともに粘着剤層に含有させた本発明の貼付剤は、皮膚透過性に優れ、製剤中の薬効成分の安定性にも問題がなく、持続して薬効を発揮できるものであることが明らかになった。また、（メタ）アクリル酸コポリマーを含有する本発明の貼付剤において、オレイルアルコール、イソステアリルアルコール、またはラウリルアルコール等の吸収促進剤を配合することにより、貼付剤としての粘着性を損なうことなく、より一層優れた皮膚透過性を有する貼付剤を提供できることが明らかになった。さらに、かかる貼付剤において、粘着剤としてアクリル粘着剤を用いることにより、極めて優れた経皮吸収性および薬効持続性を備えた貼付剤を提供できることが明らかになった。またさらに、ドネペジルを含有した貼付剤としても、前記の効果を有する、極めて優れた経皮吸収性を備えた、物性および安定性に優れた製剤であることが示された。 
【産業上の利用可能性】
【００４６】
以上説明した通り、本発明によれば、粘着基剤に対する溶解性に乏しい塩基性薬物であっても粘着剤層中に高濃度に溶解することができ、薬物の経皮吸収性が極めて良好であって物性に優れ、かつ、製剤中での薬物の経時的安定性に優れた経皮吸収貼付剤を提供することが可能となることから、本発明の貼付剤は、服用方法の簡便化およびコンプライアンスの向上を達成しうる医薬品としての応用が期待される。またさらに、本発明によって、患者の治療に使用可能な優れた経皮吸収性を有するドネペジル含有経皮吸収貼付剤を提供することができる。